(57)【特許請求の範囲】
【請求項１】
一般式（Ｉ）：
【化１】
0003830939.tif 000010
［式中、Ｒは炭素数が１〜５のアルキル基又はアラルキル基を示し、ｎは０〜３の整数を示す。］
で表される縮合組成物よりなり、式中ｎ＝０の２核縮合物を４０〜９０％含有し、残りは、式中ｎ＝１〜３の縮合物からなる、感熱記録材料用顕色剤。
【請求項２】
請求項１記載の顕色剤と塩基性染料とを含む感熱発色層を支持体上に設けてなる感熱記録材料。
【発明の詳細な説明】
【０００１】
技術分野
本発明は感熱記録材料用顕色剤および感熱記録材料に関する。
【０００２】
背景技術
一般に、感熱記録材料（感熱記録用媒体）は、常温で無色ないし淡色の塩基性染料と有機顕色剤とをそれぞれ微細な粒子に粉砕分散した後両者を混合し、これとバインダー、充填剤、増感剤、滑剤、その他の添加剤等を添加して得た塗液を、紙、フィルムプラスチック等の支持体上に塗工して感熱発色層を形成したもので、感熱ヘッド、熱ペン、レーザー光等で加熱することにより発色記録が得られるものである。これら記録方式の基本原理は、電子供与性の染料と有機顕色剤とが化学的に接触することにより、染料が有色体に変化することにあると考えられている。このような記録方式（感熱記録方式）は、従来実用化された他の記録法に比べて、現像、定着等の煩雑な処理を施す必要がない、比較的安価で簡単な装置で短時間に記録ができる、メンテナンスフリーである、記録時の騒音発生がない、得られた発色が非常に鮮明であるといった特徴を有し、コンピューターのアウトプット、電卓等のプリンター、医療計測用のレコーダー、ファクシミリ、自動券売機、ラベル分野、複写機等の記録材料として広く用いられている。近年、これら装置の多用途化、高性能化が進められるに従って、感熱記録材料（感熱記録用媒体）に対する要求品質もより高度なものとなっている。例えば、記録の高速化、装置の小型化に伴い記録装置のサーマルヘッドの熱エネルギーは微少化する傾向にあり、これに使用する感熱記録体（感熱記録用媒体）は、微少なエネルギーでも高濃度で鮮明な発色画像を得るに充分な発色濃度を保有することが要求されている。
【０００３】
このような要求を満たすために、感熱発色層に含有させる顕色剤としてフェノール性水酸基を有する種々の化合物が提案され、例えば、特公昭４０−９３０９号公報、特公昭４３−４１６０号公報、特公昭４５−１４０３９号公報、特公昭５１−２９８３０号公報、特開昭５６−１４４１９３号公報等にて開示されており、通常、ビスフェノール系化合物や４−ヒドロキシ安息香酸エステル等が単独で、又は数種組み合わせて実用化されている。しかし、このような従来の材料では、例えば熱応答性が低く、高速記録の際に十分な発色濃度が得られない、色むらが生じる、記録後に発色像の濃度が経時的に変化する、保存中に変色を生じる、耐熱地色が悪化する、いわゆる粉ふきと呼ばれる白色粉末状物の表面析出が生じる、再印字性が低下する等の問題があった。
【０００４】
また最近では、特開平９−２７８６９５号公報や特開２００１−９６９２６号公報等にトリスフェノール化合物を顕色剤や退色防止剤として用いる方法が開示されているが、これら化合物を用いても十分な発色濃度を得ることはできていない。さらに、特開昭５８−１８１６８６号公報では２，２′−メチレンジフェノール化合物を顕色剤として用いる方法が開示されているが、同公報記載の方法では、感度や耐熱性、耐湿性および耐候性等の画像安定性が十分でなかった。
【０００５】
また、ノボラック樹脂を感熱記録材料の発色層に含有させることも知られているが、十分な感度が得られないという問題がある。
【０００６】
このように、近年の高感度要求を満しつつ、耐熱性や耐湿性といった上記に記載したような保存安定性を備えた感熱記録材料は未だ得られていない。
上記事情に鑑み、本発明は、近年の高感度要求を満しつつ、発色画像および地肌の保存安定性（すなわち耐熱性、耐湿性）に優れる感熱記録材料を実現し得る、新規な顕色剤、並びに、それを用いた感熱記録材料を提供することを目的とする。
【０００７】
発明の開示
本発明者らは、上記課題を解決するために鋭意検討した結果、特定の置換フェノール類とホルムアルデヒドとの２核縮合物を主成分とし、これにさらに３核以上の縮合物（例えば、３核縮合物、３核縮合物と４核縮合物、あるいは、３核縮合物〜５核縮合物）を含む組成物が感熱記録材料の感度向上、並びに保存安定性に極めて優れた効果を発揮することを見出し、本発明を完成するに至った。
【０００８】
すなわち、本発明は、
（１）一般式（Ｉ）：
【０００９】
【化２】
0003830939.tif 000002
【００１０】
［式中、Ｒは炭素数が１〜５のアルキル基又はアラルキル基を示し、ｎは０〜３の整数を示す。］
で表される縮合組成物よりなり、式中ｎ＝０の２核縮合物を４０〜９０％含有し、残りは、式中ｎ＝１〜３の縮合物からなる、感熱記録材料用顕色剤、及び
（２）上記（１）記載の顕色剤と塩基性染料とを含む感熱発色層を支持体上に設けてなる感熱記録材料に関する。
【００１１】
以下、本発明を詳細に説明する。
前記一般式（Ｉ）において、
Ｒは、炭素数が１〜５のアルキル基又はアラルキル基を示し、
炭素数１〜５のアルキル基としては、例えば、メチル、エチル、プロピル、イソプロピル、ｔ−ブチル、ｔ−アミルが挙げられ、好ましくはメチル、イソプロピル、ｔ−ブチルである。また、アラルキル基としては、例えば、クミル、α−メチルベンジルが挙げられる。
【００１２】
一般式（Ｉ）で表される２核縮合物（即ち、式中ｎ＝０の縮合物）の具体例としては、
２，２′−メチレンビス（４−メチルフェノール）、
２，２′−メチレンビス（４−エチルフェノール）、
２，２′−メチレンビス（４−プロピルフェノール）、
２，２′−メチレンビス（４−イソプロピルフェノール）、
２，２′−メチレンビス（４−ｔ−ブチルフェノール）、
２，２′−メチレンビス（４−ｔ−アミルフェノール）、
２，２′−メチレンビス（４−クミルフェノール）、
２，２′−メチレンビス［４−（α−メチルベンジル）フェノール］
が挙げられる。
【００１３】
これらの中でも、２，２′−メチレンビス（４−メチルフェノール）、２，２′−メチレンビス（４−エチルフェノール）、２，２′−メチレンビス（４−イソプロピルフェノール）、２，２′−メチレンビス（４−ｔ−ブチルフェノール）、２，２′−メチレンビス（４−クミルフェノール）が好ましく、２，２′−メチレンビス（４−ｔ−ブチルフェノール）、２，２′−メチレンビス（４−クミルフェノール）が特に好ましい。
【００１４】
また、一般式（Ｉ）で表される３〜５核縮合物（即ち、式中ｎ＝１〜３の縮合物）の具体例としては、それぞれ、前述の２核縮合物の具体例として挙げた化合物と対応する化合物を挙げることができる。
【００１５】
本発明の感熱記録材料用顕色剤（組成物）において、２核縮合物の含量は、顕色剤（組成物）全体当たり４０〜９８％であるのが好ましく、４０〜９０％がより好ましく、５０〜８５％がとりわけ好ましい。すなわち、顕色剤における２核縮合物の含量が４０％未満になったり、９８％を超えたりすると、目的とする感熱記録材料の感度、発色画像および地肌の保存安定性の向上効果が十分に発現しにくくなる。
【００１６】
本発明の感熱記録材料用顕色剤は、例えば、一般式（II）：
【００１７】
【化３】
0003830939.tif 000003
【００１８】
［式中、Ｒは前記と同義。］
で表される置換フェノール類と、ホルムアルデヒドとを酸触媒（例えば、塩酸、ｐ−トルエンスルホン酸等）存在下で反応させる等の公知の合成方法により製造することができる。反応は、原料および反応生成物を溶解し得るとともに反応に不活性な適当な有機溶媒（例えば、水、メタノール、エタノール、ｎ−プロピルアルコール、イソプロピルアルコール、アセトニトリル、トルエン、クロロホルム、ジエチルエーテル、Ｎ，Ｎ−ジメチルアセトアミド、ベンゼン、クロロベンゼン、ジクロロベンゼン、ジエチルケトン、エチルメチルケトン、アセトン、テトラヒドロフラン等）中で、反応温度０〜１５０℃で数時間から数十時間行われる。
【００１９】
一般式（II）で表される置換フェノール類の具体的な例としては、ｐ−クレゾール、ｐ−エチルフェノール、ｐ−プロピルフェノール、ｐ−イソプロピルフェノール、ｐ−ｔ−ブチルフェノール、ｐ−ｔ−アミルフェノール、ｐ−フェニルフェノール、ｐ−クミルフェノール、ｐ−（α−メチルベンジル）フェノール、等が挙げられる。
【００２０】
本発明の感熱記録材料（感熱記録用媒体）は、支持体上に前記本発明の顕色剤と塩基性染料とを含む感熱発色層を設けて構成される。
【００２１】
本発明の感熱記録材料において、感熱発色層に含有させる塩基性染料としては、感圧あるいは感熱記録紙分野で公知の無色乃至淡色の塩基性染料は全て使用可能であり、特に制限されるものではないが、トリフェニルメタン系、フルオラン系、フルオレン系、ジビニル系等のロイコ染料が好ましく、特に好ましくはフルオラン系、とりわけ好ましくはアニリノフルオラン系である。当該塩基性染料は、１種もしくは２種以上を使用できる。
【００２２】
以下に、塩基性染料の具体例を示す。
＜トリフェニルメタン系ロイコ染料＞
３，３−ビス（ｐ−ジメチルアミノフェニル）−６−ジメチルアミノフタリド
３，３−ビス（ｐ−ジメチルアミノフェニル）フタリド
＜フルオラン系ロイコ染料＞
３−ジエチルアミノ−６−メチルフルオラン
３−ジエチルアミノ−６−メチル−７−アニリノフルオラン
３−ジエチルアミノ−６−メチル−７−（ｏ，ｐ−ジメチルアニリノ）フルオラン
３−ジエチルアミノ−６−メチル−７−クロロフルオラン
３−ジエチルアミノ−６−メチル−７−（ｍ−トリフルオロメチルアニリノ）フルオラン
３−ジエチルアミノ−６−メチル−７−（ｏ−クロロアニリノ）フルオラン
３−ジエチルアミノ−６−メチル−７−（ｐ−クロロアニリノ）フルオラン
３−ジエチルアミノ−６−メチル−７−（ｏ−フルオロアニリノ）フルオラン
３−ジエチルアミノ−６−メチル−７−（ｍ−メチルアニリノ）フルオラン
３−ジエチルアミノ−６−クロロ−７−メチルフルオラン
３−ジエチルアミノ−６−クロロ−７−アニリノフルオラン
３−ジエチルアミノ−６−クロロ−７−ｐ−メチルアニリノフルオラン
３−ジエチルアミノ−７−メチルフルオラン
３−ジエチルアミノ−７−クロロフルオラン
３−ジエチルアミノ−７−（ｍ−トリフルオロメチルアニリノ）フルオラン
３−ジエチルアミノ−７−（ｏ−クロロアニリノ）フルオラン
３−ジエチルアミノ−７−（ｐ−クロロアニリノ）フルオラン
３−ジエチルアミノ−７−（ｏ−フルオロアニリノ）フルオラン
３−ジエチルアミノ−ベンゾ［ａ］フルオラン
３−ジエチルアミノ−ベンゾ［ｃ］フルオラン
３−ジブチルアミノ−６−メチルフルオラン
３−ジブチルアミノ−６−メチル−７−アニリノフルオラン
３−ジブチルアミノ−６−メチル−７−（ｏ，ｐ−ジメチルアニリノ）フルオラン
３−ジブチルアミノ−６−メチル−７−（ｏ−クロロアニリノ）フルオラン
３−ジブチルアミノ−６−メチル−７−（ｐ−クロロアニリノ）フルオラン
３−ジブチルアミノ−６−メチル−７−（ｏ−フルオロアニリノ）フルオラン
３−ジブチルアミノ−６−メチル−７−（ｍ−トリフルオロメチルアニリノ）フルオラン
３−ジブチルアミノ−６−メチル−７−クロロフルオラン
３−ジブチルアミノ−６−クロロ−７−アニリノフルオラン
３−ジブチルアミノ−６−メチル−７−ｐ−メチルアニリノフルオラン
３−ジブチルアミノ−７−（ｏ−クロロアニリノ）フルオラン
３−ジブチルアミノ−７−（ｏ−フルオロアニリノ）フルオラン
３−ジ−ｎ−ペンチルアミノ−６−メチル−７−アニリノフルオラン
３−ジ−ｎ−ペンチルアミノ−６−メチル−７−（ｐ−クロロアニリノ）フルオラン
３−ジ−ｎ−ペンチルアミノ−７−（ｍ−トリフルオロメチルアニリノ）フルオラン
３−ジ−ｎ−ペンチルアミノ−６−クロロ−７−アニリノフルオラン
３−ジ−ｎ−ペンチルアミノ−７−（ｐ−クロロアニリノ）フルオラン
３−（Ｎ−エチル−Ｎ−シクロヘキシルアミノ）−６−メチル−７−アニリノフルオラン
３−（Ｎ−エチル−ｐ−トルイジノ）−６−メチル−７−アニリノフルオラン
３−（Ｎ−エチル−Ｎ−イソアミルアミノ）−６−メチル−７−アニリノフルオラン
３−（Ｎ−エチル−Ｎ−イソアミルアミノ）−６−クロロ−７−アニリノフルオラン
３−（Ｎ−エチル−Ｎ−テトラヒドロフルフリルアミノ）−６−メチル−７−アニリノフルオラン
３−（Ｎ−エチル−Ｎ−イソブチルアミノ）−６−メチル−７−アニリノフルオラン
＜フルオレン系ロイコ染料＞
３，６，６′−トリス（ジメチルアミノ）スピロ［フルオレン−９，３′−フタリド ］
３，６，６′−トリス（ジエチルアミノ）スピロ［フルオレン−９，３′−フタリド ］
＜ジビニル系ロイコ染料＞
３，３−ビス−［２−（ｐ−ジメチルアミノフェニル）−２−（ｐ−メトキシフェニル）エテニル］−４，５，６，７−テトラブロモフタリド
３，３−ビス−［２−（ｐ−ジメチルアミノフェニル）−２−（ｐ−メトキシフェニル）エテニル］−４，５，６，７−テトラクロロフタリド
３，３−ビス−［１，１−ビス（４−ピロリジノフェニル）エチレン−２−イル］−４，５，６，７−テトラブロモフタリド
３，３−ビス−［１−（４−メトキシフェニル）−１−（４−ピロリジノフェニル）エチレン−２−イル］−４，５，６，７−テトラクロロフタリド
＜その他の塩基性染料＞
３−（４−ジエチルアミノ−２−エトキシフェニル）−３−（１−エチル−２−メチルインドール−３−イル）−４−アザフタリド
３−（４−ジエチルアミノ−２−エトキシフェニル）−３−（１−オクチル−２−メチルインドール−３−イル）−４−アザフタリド
３−（４−シクロヘキシルエチルアミノ−２−メトキシフェニル）−３−（１−エチル−２−メチルインドール−３−イル）−４−アザフタリド
３，３−ビス（１−エチル−２−メチルインドール−３−イル）フタリド
３，６−ビス（ジエチルアミノ）フルオラン−γ−（３′−ニトロ）アニリノラクタム
３，６−ビス（ジエチルアミノ）フルオラン−γ−（４′−ニトロ）アニリノラクタム
１，１−ビス−［２′，２′，２″，２″−テトラキス−（ｐ−ジメチルアミノフェニル）−エテニル］−２，２−ジニトリルエタン
１，１−ビス−［２′，２′，２″，２″−テトラキス−（ｐ−ジメチルアミノフェニル）−エテニル］−２−β−ナフトイルエタン
１，１−ビス−［２′，２′，２″，２″−テトラキス−（ｐ−ジメチルアミノフェニル）−エテニル］−２，２−ジアセチルエタン
ビス−［２，２，２′，２′−テトラキス−（ｐ−ジメチルアミノフェニル）−エテニル］−メチルマロン酸ジメチルエステル
【００２３】
本発明の感熱記録材料の感熱発色層には、本発明の効果を損なわない程度に、従来公知の増感剤を１種又は２種以上配合してもよい。これら増感剤としては、例えば、ステアリン酸アミド、パルミチン酸アミド、メトキシカルボニル−Ｎ−ステアリン酸ベンズアミド、Ｎ−ベンゾイルステアリン酸アミド、Ｎ−エイコサン酸アミド、エチレンビスステアリン酸アミド、ベヘン酸アミド、メチレンビスステアリン酸アミド、メチロールアミド、Ｎ−メチロールステアリン酸アミド、テレフタル酸ジベンジル、テレフタル酸ジメチル、テレフタル酸ジオクチル、ｐ−ベンジルオキシ安息香酸ベンジル、１−ヒドロキシ−２−ナフトエ酸フェニル、シュウ酸ジベンジル、シュウ酸−ジ−ｐ−メチルベンジル、シュウ酸−ジ−ｐ−クロロベンジル、２−ナフチルベンジルエーテル、ｐ−ベンジルビフェニル、４−ビフェニル−ｐ−トリルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（２−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、ｐ−ジ（ビニルオキシエトキシ）ベンゼン、１−イソプロピルフェニル−２−フェニルエタン、１，２−ビス（フェノキシメチル）ベンゼン、ｐ−トルエンスルホンアミド、ｏ−トルエンスルホンアミド、ジ−ｐ−トリルカーボネイト、フェニル−α−ナフチルカーボネイト、ジフェニルスルホン等が挙げられるが、特にｐ−ベンジルオキシ安息香酸ベンジル、ステアリン酸アミド、エチレンビスステアリン酸アミド、シュウ酸−ジ−ｐ−メチルベンジル、シュウ酸−ジ−ｐ−クロロベンジル、２−ナフチルベンジルエーテル、ｐ−ベンジルビフェニル、４−ビフェニル−ｐ−トリルエーテル、１，２−ジ（３−メチルフェノキシ）エタン、１，２−ビス（フェノキシメチル）ベンゼン、ジフェニルスルホンが好ましく、さらに、これらの中でも、ステアリン酸アミド、エチレンビスステアリン酸アミド、シュウ酸−ジ−ｐ−メチルベンジル、シュウ酸−ジ−ｐ−クロロベンジル、２−ナフチルベンジルエーテル、ｐ−ベンジルビフェニル、１，２−ジ（３−メチルフェノキシ）エタン、１，２−ビス（フェノキシメチル）ベンゼン等を、本発明顕色剤のうちの２，２′−メチレンビス（４−ｔ−ブチルフェノール）を主成分とする縮合組成物と組み合わせて使用した場合に、より好ましい結果が得られる。
【００２４】
また、感熱発色層には本発明の効果が阻害されない範囲であれば、従来公知の有機顕色剤を配合してもよい。かかる従来公知の顕色剤としては、例えば、４−ヒドロキシ安息香酸エステル類、４−ヒドロキシフタル酸ジエステル類、フタル酸モノエステル類、ビス−（ヒドロキシフェニル）スルフィド類、４−（４−プロポキシ−ベンゼンスルホニル）−フェノール、４−（４−イソプロポキシ−ベンゼンスルホニル）−フェノールなどの４−ヒドロキシフェニルアリールスルホン類、４−ヒドロキシフェニルアリールスルホナート類、１，３−ジ［２−（ヒドロキシフェニル）−２−プロピル］−ベンゼン類、４−ヒドロキシベンゾイルオキシ安息香酸エステル類、ビスフェノールスルホン類等が挙げられる。
【００２５】
本発明の感熱記録材料の製法は、特に限定されないが、通常、バインダーの溶液又はバインダーの乳化もしくはペースト状に分散した分散液に、本発明の顕色剤および塩基性染料、さらに必要に応じて添加される増感剤等の添加剤をさらに分散させた塗液を調整し、これを支持体上に塗布、乾燥して感熱発色層を形成することにより、得られる。
【００２６】
上記バインダーとしては、重合度２００〜１９００の完全ケン化ポリビニルアルコール、部分ケン化ポリビニルアルコール、カルボキシ変性ポリビニルアルコール、アミド変性ポリビニルアルコール、スルホン酸変性ポリビニルアルコール、ブチラール変性ポリビニルアルコール、その他の変性ポリビニルアルコール、ヒドロキシエチルセルロース、メチルセルロース、カルボキシメチルセルロース、スチレン−無水マレイン酸共重合体、スチレン−ブタジエン共重合体並びにエチルセルロース、アセチルセルロースのようなセルロース誘導体、ポリ塩化ビニル、ポリ酢酸ビニル、ポリアクリルアミド、ポリアクリル酸エステル、ポリビニルブチラールポリスチロール及びそれらの共重合体、ポリアミド樹脂、シリコン樹脂、石油樹脂、テルペン樹脂、ケトン樹脂、クマロン樹脂等が挙げられる。これらの高分子物質は要求品質に応じて単独又は２種以上を併用でき、水、アルコール、ケトン、エステル、炭化水素等の溶剤に溶かして使用する他、水又は他の媒体中に乳化又はペースト状に分散した状態で使用することができる。
【００２７】
本発明において、感熱発色層に配合する充填剤としては、シリカ、炭酸カルシウム、カオリン、焼成カオリン、ケイソウ土、タルク、酸化チタン、酸化亜鉛、水酸化アルミニウム、ポリスチレン樹脂、尿素−ホルマリン樹脂、スチレン−メタクリル酸共重合体、スチレン−ブタジエン共重合体や中空プラスチックピグメント等の無機又は有機充填剤等が挙げられる。
【００２８】
この他、ｐ−ニトロ安息香酸金属塩（Ｃａ、Ｚｎ）又はフタル酸モノベンジルエステル金属塩（Ｃａ、Ｚｎ）などの安定剤、脂肪酸金属塩等の離型剤、ワックス等の滑剤、ベンゾフェノン系あるいはトリアゾール系紫外線吸収剤、グリオキザール等の耐水化剤、分散剤、消泡剤等を必要に応じて添加することができる。
【００２９】
本発明において、感熱発色層に使用する塩基性染料、顕色剤、増感剤、バインダー、填料等の各材料の種類や使用量は、感熱発色層に要求される各種性能に応じて適宜決定され、特に限定されるものではないが、最も一般的な例としては、塩基性染料１重量部に対して顕色剤を１〜８重量部程度、充填剤を添加する場合、充填剤を塩基性染料１重量部に対して１〜２０重量部とするのが適当である。また、増感剤を添加する場合、増感剤は顕色剤１重量部に対して０．１〜２重量部程度が適当であり、バインダーは全固形分中１０〜２５重量％程度が適当である。
【００３０】
当該方法で感熱記録材料を製造する場合、塩基性染料と顕色剤、および、必要に応じて添加される添加剤は、ボールミル、アトライター、サンドグラインダー等の粉砕機あるいは適当な乳化装置によって数ミクロン以下の粒子径になるまで微粒化して用いるのが好ましい。
【００３１】
感熱発色層を形成する支持体としては、紙、再生紙、合成紙、プラスティックフィルム、発泡プラスティックフィルム、不織布、金属箔等が使用可能であり、また、これらを組み合わせた複合シートも使用可能である。
また、本発明の感熱記録材料においては、保存性を高める目的で、有機填料を含有する高分子物質等からなるオーバーコート層を感熱発色層上に設けることもできる。さらに、保存性および感度を高める目的で、有機填料および無機填料を含有するアンダーコート層を感熱発色層の下に設けてもよい。
【００３２】
実施例
以下、実施例を示して、本発明を具体的に説明するが、本発明は下記の実施例に限定されるものではない。なお、説明中、部は重量部を表す。
【００３３】
なお、以下に記載した２，２′−メチレンビス（４−メチルフェノール）縮合組成物８０％品の組成比は以下の通り。
２，２′−メチレンビス（４−メチルフェノール）：２，６−ビス（２−ヒドロキシ−５−メチルベンジル）−４−メチルフェノール：２，２′−メチレンビス［６−［（２−ヒドロキシ−５−メチルフェニル）メチル］−４−メチルフェノール］＝８１：１８：１
【００３４】
２，２′−メチレンビス（４−イソプロピルフェノール）縮合組成物６０％品の組成比は以下の通り。
２，２′−メチレンビス（４−イソプロピルフェノール）：２，６−ビス（２−ヒドロキシ−５−イソプロピルベンジル）−４−イソプロピルフェノール：２，２′−メチレンビス［６−［（２−ヒドロキシ−５−イソプロピルフェニル）メチル］−４−イソプロピルフェノール］＝５９：３７：４
【００３５】
２，２′−メチレンビス（４−ｔ−ブチルフェノール）縮合組成物４０％品の組成比は以下の通り。
２，２′−メチレンビス（４−ｔ−ブチルフェノール）：２，６−ビス（２−ヒドロキシ−５−ｔ−ブチルベンジル）−４−ｔ−ブチルフェノール：２，２′−メチレンビス［６−（２−ヒドロキシ−５−ｔ−ブチルフェニル）メチル］−４−ｔ−ブチルフェノール：２，６−ビス［［２−ヒドロキシ−３−［（２−ヒドロキシ−５−ｔ−ブチルフェニル）メチル］−５−ｔ−ブチルフェニル］メチル］−４−ｔ−ブチルフェノール＝４０：３２：１９：９
【００３６】
２，２′−メチレンビス（４−ｔ−ブチルフェノール）縮合組成物５５％品の組成比は以下の通り。
２，２′−メチレンビス（４−ｔ−ブチルフェノール）：２，６−ビス（２−ヒドロキシ−５−ｔ−ブチルベンジル）−４−ｔ−ブチルフェノール：２，２′−メチレンビス［６−［（２−ヒドロキシ−５−ｔ−ブチルフェニル）メチル］−４−ｔ−ブチルフェノール］：２，６−ビス［［２−ヒドロキシ−３−［（２−ヒドロキシ−５−ｔ−ブチルフェニル）メチル］−５−ｔ−ブチルフェニル］メチル］−４−ｔ−ブチルフェノール＝５５：３２：１０：３
【００３７】
２，２′−メチレンビス（４−ｔ−ブチルフェノール）縮合組成物７０％品の組成比は以下の通り。
２，２′−メチレンビス（４−ｔ−ブチルフェノール）：２，６−ビス（２−ヒドロキシ−５−ｔ−ブチルベンジル）−４−ｔ−ブチルフェノール：２，２′−メチレンビス［６−［（２−ヒドロキシ−５−ｔ−ブチルフェニル）メチル］−４−ｔ−ブチルフェノール］＝７２：２７：１
【００３８】
２，２′−メチレンビス（４−ｔ−ブチルフェノール）縮合組成物８０％品の組成比は以下の通り。
２，２′−メチレンビス（４−ｔ−ブチルフェノール）：２，６−ビス（２−ヒドロキシ−５−ｔ−ブチルベンジル）−４−ｔ−ブチルフェノール：２，２′−メチレンビス［６−［（２−ヒドロキシ−５−ｔ−ブチルフェニル）メチル］−４−ｔ−ブチルフェノール］＝７９：１８：３
【００３９】
２，２′−メチレンビス（４−ｔ−ブチルフェノール）縮合組成物９０％品の組成比は以下の通り。
２，２′−メチレンビス（４−ｔ−ブチルフェノール）：２，６−ビス（２−ヒドロキシ−５−ｔ−ブチルベンジル）−４−ｔ−ブチルフェノール＝９２：８
２，２′−メチレンビス（４−クミルフェノール）縮合組成物６０％品の組成比は以下の通り。
２，２′−メチレンビス（４−クミルフェノール）：２，６−ビス（２−ヒドロキシ−５−クミルベンジル）−４−クミルフェノール：２，２′−メチレンビス［（２−ヒドロキシ−５−クミルフェニル）メチル］−４−クミルフェノール：２，６−ビス［［２−ヒドロキシ−３−［（２−ヒドロキシ−５−クミルフェニル）メチル］−５−クミルフェニル］メチル］−４−クミルフェノール＝６０：２６：１０：４
【００４０】
［実施例１］
Ａ液（顕色剤分散液）
２，２′−メチレンビス（４−メチルフェノール）を
８０％含有する縮合組成物            ６．０部
１０％ポリビニルアルコール水溶液  １８．８部
水                                １１．２部
Ｂ液（増感剤分散液）
ジフェニルスルホン                  ４．０部
１０％ポリビニルアルコール水溶液  １２．５部
水                                  ７．５部
Ｃ液（染料分散液）
３−（Ｎ−エチル−Ｎ−イソアミルアミノ）−６−メチル−７−アニリノフルオラン                                        ２．０部
１０％ポリビニルアルコール水溶液    ４．６部
水                                  ２．６部
【００４１】
上記Ａ液、Ｂ液およびＣ液をサンドグラインダーで平均粒子径１ミクロンまで粉砕し、下記の割合で分散液を混合して塗液とした。
Ａ液（顕色剤分散液）              ３６．０部
Ｂ液（増感剤分散液）              ２４．０部
Ｃ液（染料分散液）                  ９．２部
カオリンクレー（５０％分散液）    １２．０部
上記塗液を５０ｇ／ｍ２の坪量を有する基紙の片面に塗布量６．０ｇ／ｍ２になるように塗布、室温で２４時間乾燥し、このシートをスーパーカレンダーで平滑度５００〜６００秒になるように処理して感熱記録材料を作成した。なお、ここでの塗布量は乾燥後における支持体への固形分付着量である。
【００４２】
［実施例２］
実施例１のＡ液（顕色剤分散液）で使用した２，２′−メチレンビス（４−メチルフェノール）を８０％含有する縮合組成物の代わりに２，２′−メチレンビス（４−イソプロピルフェノール）を６０％含有する縮合組成物を使用し、Ｂ液（増感剤分散液）のジフェニルスルホンを添加せずに実施例１と同様に感熱記録材料を作成した。
【００４３】
［実施例３］
実施例１のＡ液（顕色剤分散液）で使用した２，２′−メチレンビス（４−メチルフェノール）を８０％含有する縮合組成物の代わりに２，２′−メチレンビス（４−イソプロピルフェノール）を６０％含有する縮合組成物を使用し、実施例１と同様に感熱記録材料を作成した。
【００４４】
［実施例４］
実施例１のＡ液（顕色剤分散液）で使用した２，２′−メチレンビス（４−メチルフェノール）を８０％含有する縮合組成物の代わりに２，２′−メチレンビス（４−イソプロピルフェノール）を６０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００４５】
［実施例５］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を４０％含有する縮合組成物を使用し、Ｂ液（増感剤分散液）のジフェニルスルホンを添加せずに実施例１と同様に感熱記録材料を作成した。
【００４６】
［実施例６］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を４０％含有する縮合組成物を使用し、実施例１と同様に感熱記録材料を作成した。
【００４７】
［実施例７］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を４０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００４８】
［実施例８］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）のジフェニルスルホンを添加せずに実施例１と同様に感熱記録材料を作成した。
【００４９】
［実施例９］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、実施例１と同様に感熱記録材料を作成した。
【００５０】
［実施例１０］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００５１】
［実施例１１］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を７０％含有する縮合組成物を使用し、Ｂ液（増感剤分散液）のジフェニルスルホンを添加せずに実施例１と同様に感熱記録材料を作成した。
【００５２】
［実施例１２］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を７０％含有する縮合組成物を使用し、実施例１と同様に感熱記録材料を作成した。
【００５３】
［実施例１３］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を７０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００５４】
［実施例１４］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を８０％含有する縮合組成物を使用し、Ｂ液（増感剤分散液）のジフェニルスルホンを添加せずに実施例１と同様に感熱記録材料を作成した。
【００５５】
［実施例１５］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を８０％含有する縮合組成物を使用し、実施例１と同様に感熱記録材料を作成した。
【００５６】
［実施例１６］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を８０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００５７】
［実施例１７］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）のジフェニルスルホンを添加せずに実施例１と同様に感熱記録材料を作成した。
【００５８】
［実施例１８］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、実施例１と同様に感熱記録材料を作成した。
【００５９】
［実施例１９］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００６０】
［実施例２０］
実施例１のＡ液（顕色剤分散液）で使用した２，２′−メチレンビス（４−メチルフェノール）を８０％含有する縮合組成物の代わりに２，２′−メチレンビス（４−クミルフェノール）を６０％含有する縮合組成物を使用し、Ｂ液（増感剤分散液）のジフェニルスルホンを添加せずに実施例１と同様に感熱記録材料を作成した。
【００６１】
［実施例２１］
実施例１のＡ液（顕色剤分散液）で使用した２，２′−メチレンビス（４−メチルフェノール）を８０％含有する縮合組成物の代わりに２，２′−メチレンビス（４−クミルフェノール）を６０％含有する縮合組成物を使用し、実施例１と同様に感熱記録材料を作成した。
【００６２】
［実施例２２］
実施例１のＡ液（顕色剤分散液）で使用した２，２′−メチレンビス（４−メチルフェノール）を８０％含有する縮合組成物の代わりに２，２′−メチレンビス（４−クミルフェノール）を６０％含有する縮合組成物を使用し、Ｂ液（増感剤分散液）で使用したジフェニルスルホンの代わりに４−ビフェニル−ｐ−トリルエーテルを使用し、実施例１と同様に感熱記録材料を作成した。
【００６３】
［実施例２３］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりにステアリン酸アミドを使用し、実施例１と同様に感熱記録材料を作成した。
【００６４】
［実施例２４］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりにエチレンビスステアリン酸アミドを使用し、実施例１と同様に感熱記録材料を作成した。
【００６５】
［実施例２５］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりに２−ナフチルベンジルエーテルを使用し、実施例１と同様に感熱記録材料を作成した。
【００６６】
［実施例２６］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりにシュウ酸−ジ−ｐ−メチルベンジルを使用し、実施例１と同様に感熱記録材料を作成した。
【００６７】
［実施例２７］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりにシュウ酸−ジ−ｐ−クロロベンジルを使用し、実施例１と同様に感熱記録材料を作成した。
【００６８】
［実施例２８］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりにｐ−ベンジルビフェニルを使用し、実施例１と同様に感熱記録材料を作成した。
【００６９】
［実施例２９］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりに１，２−ジ（３−メチルフェノキシ）エタンを使用し、実施例１と同様に感熱記録材料を作成した。
【００７０】
［実施例３０］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりに１，２−ジフェノキシエタンを使用し、実施例１と同様に感熱記録材料を作成した。
【００７１】
［実施例３１］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を９０％含有する縮合組成物を使用し、Ｂ液（増感剤分散液）で使用したジフェニルスルホンの代わりに１，２−ビス（フェノキシメチル）ベンゼンを使用し、実施例１と同様に感熱記録材料を作成した。
【００７２】
［実施例３２］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに１，２−ジ（３−メチルフェノキシ）エタンを使用し、Ｃ液（染料分散液）で使用した３−（Ｎ−エチル−Ｎ−イソアミルアミノ）−６−メチル−７−アニリノフルオランの代わりに３−ジ−ｎ−ペンチルアミノ−６−メチル−７−アニリノフルオランを使用し、実施例１と同様に感熱記録材料を作成した。
【００７３】
［実施例３３］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりにシュウ酸−ジ−ｐ−メチルベンジルを使用し、Ｃ液（染料分散液）で使用した３−（Ｎ−エチル−Ｎ−イソアミルアミノ）−６−メチル−７−アニリノフルオランの代わりに３−ジ−ｎ−ブチルアミノ−６−メチル−７−アニリノフルオランを使用し、実施例１と同様に感熱記録材料を作成した。
【００７４】
［実施例３４］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに１，２−ビス（フェノキシメチル）ベンゼンを使用し、Ｃ液（染料分散液）で使用した３−（Ｎ−エチル−Ｎ−イソアミルアミノ）−６−メチル−７−アニリノフルオランの代わりに３−ジ−ｎ−ペンチルアミノ−６−メチル−７−アニリノフルオランを使用し、実施例１と同様に感熱記録材料を作成した。
【００７５】
［実施例３５］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに１，２−ビス（フェノキシメチル）ベンゼンを使用し、Ｃ液（染料分散液）で使用した３−（Ｎ−エチル−Ｎ−イソアミルアミノ）−６−メチル−７−アニリノフルオランの代わりに３−ジ−ｎ−ブチルアミノ−６−メチル−７−アニリノフルオランを使用し、実施例１と同様に感熱記録材料を作成した。
【００７６】
［実施例３６］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに１，２−ビス（フェノキシメチル）ベンゼンを使用し、Ｃ液（染料分散液）で使用した３−（Ｎ−エチル−Ｎ−イソアミルアミノ）−６−メチル−７−アニリノフルオランの代わりに３−ジ−ｎ−ペンチルアミノ−６−メチル−７−アニリノフルオラン（５０重量％）と３−ジ−ｎ−ブチルアミノ−６−メチル−７−アニリノフルオラン（５０重量％）の混合物を使用し、実施例１と同様に感熱記録材料を作成した。
【００７７】
［実施例３７］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりに１，２−ジ（３−メチルフェノキシ）エタンを使用し、Ｃ液（染料分散液）で使用した３−（Ｎ−エチル−Ｎ−イソアミルアミノ）−６−メチル−７−アニリノフルオランの代わりに３−ジ−ｎ−ブチルアミノ−６−メチル−７−アニリノフルオラン（５０重量％）と３−（Ｎ−エチル−Ｎ−イソアミルアミノ）−６−メチル−７−アニリノフルオラン（５０重量％）の混合物を使用し、実施例１と同様に感熱記録材料を作成した。
【００７８】
［実施例３８］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を５５％含有する縮合組成物を使用し、Ｂ液（増感剤分散液）で使用したジフェニルスルホンの代わりにシュウ酸−ジ−ｐ−メチルベンジルを使用し、Ｃ液（染料分散液）で使用した３−（Ｎ−エチル−Ｎ−イソアミルアミノ）−６−メチル−７−アニリノフルオランの代わりに３−ジ−ｎ−ペンチルアミノ−６−メチル−７−アニリノフルオラン（５０重量％）と３−（Ｎ−エチル−Ｎ−イソアミルアミノ）−６−メチル−７−アニリノフルオラン（５０重量％）の混合物を使用し、実施例１と同様に感熱記録材料を作成した。
【００７９】
［比較例１］
実施例１のＡ液（顕色剤分散液）で使用した２，２′−メチレンビス（４−メチルフェノール）を８０％含有する縮合組成物の代わりに２，２′−メチレンビス（４−イソプルピルフェノール）を使用し、Ｂ液（増感剤分散液）のジフェニルスルホンを添加せずに実施例１と同様に感熱記録材料を作成した。
【００８０】
［比較例２］
実施例１のＡ液（顕色剤分散液）で使用した２，２′−メチレンビス（４−メチルフェノール）を８０％含有する縮合組成物の代わりに２，２′−メチレンビス（４−ｔ−ブチルフェノール）を使用し、Ｂ液（増感剤分散液）のジフェニルスルホンを添加せずに実施例１と同様に感熱記録材料を作成した。
【００８１】
［比較例３］
実施例１のＡ液（顕色剤分散液）で使用した２，２′−メチレンビス（４−メチルフェノール）を８０％含有する縮合組成物の代わりに大日本インキ化学工業（株）社製フェノールノボラック樹脂（フェノライトＴＤ２０９０）を使用し、Ｂ液（増感剤分散液）のジフェニルスルホンを添加せずに実施例１と同様に感熱記録材料を作成した。
【００８２】
［比較例４］
実施例１のＡ液（顕色剤分散液）で使用した２，２′−メチレンビス（４−メチルフェノール）を８０％含有する縮合組成物の代わりに大日本インキ化学工業（株）社製フェノールノボラック樹脂（フェノライトＴＤ２０９０）を使用し、実施例１と同様に感熱記録材料を作成した。
【００８３】
以上の実施例および比較例で得られた感熱記録材料について、下記の品質性能試験を行った。結果を表１〜６に示す。なお、表中の数値は上段が記録部の濃度を下段が地肌部の濃度を示す。
１．感熱記録性テスト（動的発色濃度）
作成した感熱記録材料について、大倉電気社製ＴＨ−ＰＭＤ（感熱記録紙印字試験機、京セラ社製サーマルヘッドを装着）を用い、印加エネルギー０．３８ｍｊ／ｄｏｔで印字した。記録部の画像濃度をマクベス濃度計（ＲＤ−９１４、アンバーフィルター使用）で測定した。
２．保存安定性テスト
［耐熱性テスト］
感熱記録性テストで記録した感熱記録材料を試験温度６０℃の高温乾燥環境下に２４時間放置した後、記録部の画像濃度と地肌部の濃度をマクベス濃度計で測定した。
［耐湿性テスト］
感熱記録性テストで記録した感熱記録材料を試験温度４０℃、９０％ＲＨの環境下に２４時間放置した後、記録部の画像濃度と地肌部の濃度をマクベス濃度計で測定した。
【００８４】
【表１】
0003830939.tif 000004
【００８５】
【表２】
0003830939.tif 000005
【００８６】
【表３】
0003830939.tif 000006
【００８７】
【表４】
0003830939.tif 000007
【００８８】
【表５】
0003830939.tif 000008
【００８９】
【表６】
0003830939.tif 000009
【００９０】
表１〜６に示すように、本発明の組成物からなる顕色剤（実施例１〜３８）を用いて得られた感熱記録材料は、高い動的発色濃度を保持しつつ、かつ保存安定性にも優れていた。これに対し、比較例１、２のように２，２′−メチレンビス（４−イソプロピルフェノール）や２，２′−メチレンビス（４−ｔ−ブチルフェノール）のみを用いた場合は、動的発色濃度が低く、保存安定性も悪かった。また、比較例３、４のような重合率の高いフェノールノボラック樹脂については、動的発色濃度が非常に低く、満足できる性能が得られなかった。
【００９１】
産業上の利用の可能性
本発明によれば、高感度で、高い動的発色濃度が得られ、しかも、保存安定性に優れた感熱記録材料を得ることができる。
本出願は日本で出願された特願２００１−１６７２３３および特願２００１−３０１５７７を基礎としており、それらの内容は本明細書に全て包含される。